СЫРЬЕВАЯ СМЕСЬ ДЛЯ ИЗГОТОВЛЕНИЯ ФАСАДНОЙ ПЛИТКИ
RAW MIX TO MAKE FACADE TILES

Изобретение относится к области технологий силикатов и касается составов сырьевых смесей, которые могут быть использованы для изготовления фасадной плитки.
Известна сырьевая смесь, содержащая, мас.%: глина 40,0-48,0; стеклобой 8,0-12,0; кварцевый песок 5,0-10,0; гранитные отсевы 28,0-35,0 [1].
Задача изобретения состоит в повышении водостойкости плитки, полученной из сырьевой смеси.
Технический результат достигается тем, что в сырьевой смеси для изготовления фасадной плитки, включающей стеклобой и гранитные отсевы, компоненты находятся при следующем соотношении, мас.%: стеклобой 40,0-50,0; гранитные отсевы 50,0-60,0.
В таблице приведены составы керамической массы.
Таблица
Компоненты
Состав, мас.%
1
2
Стеклобой
40,0
50,0
Гранитные отсевы
60,0
50,0
Коэффициент размягчения
-0,9
-0,9
Для приготовления сырьевой смеси возможно использование боя любых силикатных стекол (тарного, листового, медицинского и др.).
Компоненты дозируют в требуемых количествах. В шаровые мельницы загружают стеклобой и гранитные отсевы и проводят измельчение каждого из компонентов по отдельности до остатка 3-4% на сите 008. Затем компоненты смешивают, полученную массу увлажняют до 9-13% (в данном примере до 11%) и прессуют из нее фасадную плитку, которую обжигают в интервале температур 750-1000°С (в данном примере 870°С) в зависимости от используемого стеклобоя (в данном примере - бой листового стекла).
Источники информации
1. SU 1544749, С04В 33/00, 1990.